(57)【要約】【課題】電極の空隙構造と電池特性とを関連付けて評価することができる電極の評価方法を提供する。【解決手段】本発明に係る電極の評価方法は、電極の３次元画像を取得する工程と、上記３次元画像を２値化した後に細線化することによって、曲路率を算出する工程と、上記曲路率と電池特性との関連性を評価する工程と、を含む。【選択図】なし【特許請求の範囲】
【請求項１】
活物質とバインダーとを含む活物質層が、集電体上に形成されてなる電極の評価方法であって、
上記電極の３次元画像を取得する工程と、
上記３次元画像を２値化した後に細線化することによって、曲路率を算出する工程と、
上記曲路率と電池特性との関連性を評価する工程と、を含むことを特徴とする電極の評価方法。
【請求項２】
上記曲路率は、下記式（１）によって求められることを特徴とする請求項１に記載の電極の評価方法：
Ｔ＝ｆ／ｓ                  （１）
（式（１）において、Ｔは曲路率であり、ｆは対向する２つの面の間に存在する空隙を通過する経路であって当該対向する２つの面において開口部を有する経路の全長であり、ｓは上記対向する２つの面の間の距離または上記対向する２つの面の間に存在する空隙を通過する経路であって当該対向する２つの面において開口部を有する経路の当該開口部間の距離である）。
【請求項３】
上記電極の３次元画像を取得する工程の前に、上記電極の空隙に、融点が−４０℃以上１００℃以下の温度範囲である金属を圧入充填する圧入工程を含むことを特徴とする請求項１または２のいずれか１項に記載の電極の評価方法。
【請求項４】
上記電極について電池特性を測定する工程を含むことを特徴とする請求項１〜３のいずれか１項に記載の電極の評価方法。
【請求項５】
上記電池特性は容量維持率であることを特徴とする請求項１〜４のいずれか１項に記載の電極の評価方法。
【請求項６】
上記電極の３次元画像は、Ｘ線ＣＴ、ＦＩＢ−ＳＥＭまたは電子線トモグラフィによって取得された画像であることを特徴とする請求項１〜５のいずれか１項に記載の電極の評価方法。
【請求項７】
上記電極は、正極および負極のうちの少なくとも一方を包含していることを特徴とする請求項１〜６のいずれか１項に記載の電極の評価方法。
【請求項８】
上記曲路率と電池特性との関連性を評価する工程において、上記曲路率と電池特性との相関性を判定することを特徴とする請求項１〜７のいずれか１項に記載の電極の評価方法。
【請求項９】
上記曲路率と電池特性との関連性を、異なる密度の電極間において比較する工程を含むことを特徴とする請求項１〜８のいずれか１項に記載の電極の評価方法。
【請求項１０】
上記曲路率と電池特性との関連性を、正極と負極とにおいて比較する工程を含むことを特徴とする請求項１〜９のいずれか１項に記載の電極の評価方法。
【請求項１１】
細線化された空隙の画像を取得する工程をさらに含むことを特徴とする請求項１〜１０のいずれか１項に記載の電極の評価方法。
【請求項１２】
活物質とバインダーとを含む活物質層が、集電体上に形成されてなる電極の製造方法であって、
請求項１〜１１のいずれか１項に記載の電極の評価方法によって評価された曲路率と電池特性との関連性に基づいて、電極の曲路率を調整することを特徴とする電極の製造方法。
【発明の詳細な説明】
【技術分野】
【０００１】
本発明は、電極の評価方法および製造方法に関する。
【背景技術】
【０００２】
近年、自動車、または、携帯電話、ノートパソコンもしくはデジタルカメラ等のモバイル機器の電源として、リチウムイオン電池の利用が急速に広がっている。
【０００３】
リチウムイオン電池に使用される電極は、例えば、活物質、バインダーおよび導電助剤を分散媒に分散させたペーストまたはスラリーを、導電性を有する集電体に塗布し、乾燥することにより製造される。このように形成された電極には、構成材料が３次元的に分布しているとともに、これらの隙間として無数の空隙が存在している。
【０００４】
電極の空隙は、実際にリチウムイオン電池デバイスに適用されたときには、電解液で満たされ、リチウムイオンの通り道となる。したがって、空隙のサイズ、数、形状、分布等が、リチウムイオンの拡散のしやすさに影響する。リチウムイオンの拡散は、リチウムイオン電池デバイスのアウトプットとしての電池特性に影響を与える大きな要因のひとつである。
【０００５】
電極の構造を評価する方法としては、例えば特許文献１に記載の方法が挙げられる。特許文献１には、イオンビームの照射によって電極表面をその厚さ方向に掘削して、掘削面における活物質層の走査イオン顕微鏡（ＳＩＭ）像を観察し、観察されたＳＩＭ像における活物質のコントラストに基づき電極の性能を評価する方法が記載されている。
【０００６】
また、非特許文献１では、数値シミュレーションに基づいて、リチウムイオン電池の電極における空隙の曲路率(tortuosity)と空隙率との関係を説明するモデルが検討されている。
【先行技術文献】
【特許文献】
【０００７】
【特許文献１】特開２００７−１２３２０７号公報（２００７年５月１７日公開）
【非特許文献】
【０００８】
【非特許文献１】D. Kehrwald et. al.，Journal of The Electrochemical Society，158 (12) p.A1393-A1399，2011
【発明の概要】
【発明が解決しようとする課題】
【０００９】
上述のように、リチウムイオン電池材料として用いられる電極において、空隙の構造はリチウムイオンの拡散のしやすさに影響する。従って、空隙の構造を把握することは、高性能なリチウムイオン電池に要求される電極の条件を見出す上で非常に重要である。
【００１０】
しかしながら、上述のような従来技術では、電極の空隙構造と電池特性とを関連付けて評価することができず、電極の空隙構造と電池特性とのバランスをとるための判断材料を得ることができないという問題がある。
【００１１】
特許文献１に記載の技術は、活物質のコントラストに基づいて活物質の状態変化を可視化するものであって、直接的に空隙構造を抽出するものではない。よって、特許文献１に記載の技術では、電極の空隙構造を評価することはできず、さらに言えば、電極の空隙構造と電池特性との関連性を評価することもできない。
【００１２】
また、非特許文献１に記載の技術は、実際の電極の空隙構造と電池特性とを具体的に関連付けて評価するものではない。なお、非特許文献１においては、負極の空隙構造が検討されているにすぎず、正極の空隙構造は検討されていない。
【００１３】
本発明は上記従来の問題点に鑑みてなされたものであって、その目的は電極の空隙構造と電池特性とを関連付けて評価し、電極の空隙構造と電池特性とのバランスをとるための判断材料を得ることができる電極の評価方法を提供することにある。
【課題を解決するための手段】
【００１４】
本発明者らは、上記の課題を解決するために鋭意検討を重ねた結果、空隙構造を定量的に表すものとして曲路率を算出し、当該曲路率と電池特性との関連性を評価することによって、電極の空隙構造と電池特性とのバランスをとるための判断材料を得ることができる電極の評価方法を実現できることを見出した。
【００１５】
すなわち、本発明に係る電極の評価方法は、上記の課題を解決するために、活物質とバインダーとを含む活物質層が、集電体上に形成されてなる電極の評価方法であって、上記電極の３次元画像を取得する工程と、上記３次元画像を２値化した後に細線化することによって、曲路率を算出する工程と、上記曲路率と電池特性との関連性を評価する工程と、を含むことを特徴としている。
【００１６】
上記構成によれば、取得された電極の３次元画像を２値化および細線化することによって、電極内の空隙構造を抽出して曲路率を算出することができる。そして、上記曲路率と電池特性との関連性を評価することができる。よって、電極の空隙構造と電池特性との関連性に基づいて、空隙構造と電池特性とのバランスをとるための判断材料を得ることができる。
【００１７】
本発明に係る電極の評価方法では、上記曲路率は、下記式（１）によって求められてもよい：
Ｔ＝ｆ／ｓ                  （１）
（式（１）において、Ｔは曲路率であり、ｆは対向する２つの面の間に存在する空隙を通過する経路であって当該対向する２つの面において開口部を有する経路の全長であり、ｓは上記対向する２つの面の間の距離または上記対向する２つの面の間に存在する空隙を通過する経路であって当該対向する２つの面において開口部を有する経路の当該開口部間の距離である）。
【００１８】
本発明に係る電極の評価方法では、上記電極の３次元画像を取得する工程の前に、上記電極の空隙に、融点が−４０℃以上１００℃以下の温度範囲である金属を圧入充填する圧入工程を含んでいてもよい。
【００１９】
本発明に係る電極の評価方法では、上記電極について電池特性を測定する工程を含んでいてもよい。
【００２０】
本発明に係る電極の評価方法では、上記電池特性は容量維持率であってもよい。
【００２１】
本発明に係る電極の評価方法では、上記電極の３次元画像は、Ｘ線ＣＴまたはＦＩＢ−ＳＥＭによって取得された画像であってもよい。
【００２２】
本発明に係る電極の評価方法では、上記電極は、正極および負極のうちの少なくとも一方を包含していてもよい。
【００２３】
本発明に係る電極の評価方法では、上記曲路率と電池特性との関連性を評価する工程において、上記曲路率と電池特性との相関性を判定してもよい。
【００２４】
本発明に係る電極の評価方法では、上記曲路率と電池特性との関連性を、異なる密度の電極間において比較する工程を含んでいてもよい。
【００２５】
本発明に係る電極の評価方法では、上記曲路率と電池特性との関連性を、正極と負極とにおいて比較する工程を含んでいてもよい。
【００２６】
本発明に係る電極の評価方法では、細線化された空隙の画像を取得する工程をさらに含んでいてもよい。
【００２７】
本発明に係る電極の製造方法は、活物質とバインダーとを含む活物質層が、集電体上に形成されてなる電極の製造方法であって、本発明に係る電極の評価方法によって評価された曲路率と電池特性との関連性に基づいて、電極の曲路率を調整することを特徴としている。
【００２８】
上記構成によれば、本発明に係る電極の評価方法によって得られた結果に基づいて電極の曲路率を調整することによって、良好な電池特性を提供し得る好適な空隙構造を電極内に形成することができる。
【発明の効果】
【００２９】
本発明に係る電極の評価方法は、上述のように、活物質とバインダーとを含む活物質層が、集電体上に形成されてなる電極の評価方法であって、上記電極の３次元画像を取得する工程と、上記３次元画像を２値化した後に細線化することによって、曲路率を算出する工程と、上記曲路率と電池特性との関連性を評価する工程と、を含む構成である。それゆえ、電極の空隙構造と電池特性とを関連付けて評価し、電極の空隙構造と電池特性とのバランスをとるための判断材料を得ることができるという効果を奏する。
【００３０】
また、本発明に係る電極の製造方法は、上述のように、活物質とバインダーとを含む活物質層が、集電体上に形成されてなる電極の製造方法であって、本発明に係る電極の評価方法によって評価された曲路率と電池特性との関連性に基づいて、電極の曲路率を調整する構成である。それゆえ、本発明に係る電極の評価方法によって得られた結果に基づいて電極の曲路率を調整することによって、良好な電池特性を提供し得る好適な空隙構造を電極内に形成することができるという効果を奏する。
【図面の簡単な説明】
【００３１】
【図１】本発明において評価対象となる電極の空隙構造の一例を示す模式図である。
【図２】本発明において取得される３次元画像のスライス像の一例を示す図である。
【図３】本発明において取得される画像の一例を示す図であり、（ａ）は電極の３次元画像から切り出された関心領域を示しており、（ｂ）は細線化された画像を示している。
【図４】本発明において評価対象となる電極の空隙構造の一例を示す模式図である。
【図５】本発明において３次元画像から切り出される直方体の一例を示す図である。
【図６】本発明における曲路率の算出方法の一例を説明する模式図である。
【図７】本発明における曲路率の算出方法の一例を説明する模式図である。
【図８】本発明における曲路率の算出方法の一例を説明する模式図である。
【図９】実施例１において取得された３次元画像を示す図である。
【図１０】実施例１の正極Ａにおける、曲路率の分布を示す図であり、（ａ）〜（ｃ）は全ての経路について、（ｄ）〜（ｆ）は最短経路についての結果である。
【図１１】実施例１の正極Ｂにおける、曲路率の分布を示す図であり、（ａ）〜（ｃ）は全ての経路について、（ｄ）〜（ｆ）は最短経路についての結果である。
【図１２】実施例１において取得された、細線化された空隙の画像を示す図である。
【図１３】実施例２において取得された３次元画像を示す図である。
【図１４】実施例２の負極Ａにおける、曲路率の分布を示す図であり、（ａ）〜（ｃ）は全ての経路について、（ｄ）〜（ｆ）は最短経路についての結果である。
【図１５】実施例２の負極Ｂにおける、曲路率の分布を示す図であり、（ａ）〜（ｃ）は全ての経路について、（ｄ）〜（ｆ）は最短経路についての結果である。
【図１６】実施例２において取得された、細線化された空隙の画像を示す図である。
【図１７】空隙率と曲路率との関連性を示す図であり、（ａ）は実施例１における結果、（ｂ）は実施例２における結果を示す。
【図１８】容量維持率と曲路率との関連性を示す図であり、（ａ）は実施例１における結果、（ｂ）は実施例２における結果を示す。
【発明を実施するための形態】
【００３２】
以下、本発明の実施の形態の一例について詳細に説明するが、本発明は、これらに限定されない。なお、本明細書において特記しない限り、数値範囲を表す「Ａ〜Ｂ」は、「Ａ以上Ｂ以下」を意味する。また、図面中のｘ軸、ｙ軸、ｚ軸は、それぞれの図面における３次元空間における方向を規定している。
【００３３】
〔電極の評価方法〕
＜電極＞
本発明において、評価の対象となる電極は、活物質とバインダーとを含む活物質層が、集電体上に形成されてなる電極であればよい。かかる電極であれば、本発明の方法により、電極内の活物質による電子伝導ネットワークを評価することができる。上記電極は、化学電池用電極であればよい。したがって、上記電極は、一次電池用電極であってもよいし、二次電池用電極であってもよい。また、キャパシタ用電極であってもよい。また、本発明において、評価の対象となる電極は、正極であっても、負極であってもよい。上記電極は、正極および負極のうちの少なくとも一方を包含していればよい。
【００３４】
本発明に係る電極の評価方法は、リチウムイオン電池用電極に限らず、活物質とバインダーとを含む活物質層が集電体上に形成されてなる電極であれば、すべての化学電池用電極およびキャパシタ用電極の評価に適用することができる。電極の一例としては、これに限定されるものではないが、リチウムイオン電池用電極のほかに、例えば、リチウム空気電池用電極、リチウムイオンキャパシタ用電極等を挙げることができる。
【００３５】
ここで、活物質とは、電池の電極反応に関わる主要物質であれば特に限定されるものではなく、従来公知の活物質および今後開発される活物質のすべてが含まれる。活物質の形状も特に限定されるものではないが、粒子状であることがより好ましい。また、その大きさも特に限定されるものではないが、例えば、活物質が粒子状である場合は、その平均粒子径は、０．１〜５０μｍであることがより好ましく、５〜３０μｍであることがさらに好ましい。活物質の一例としては、これに限定されるものではないが、例えば、ＬｉＣｏＯ２、ＬｉＭｎ２Ｏ４、Ｌi（Ｎi１／３Ｃｏ１／３Ｍｎ１／３）Ｏ２、Ｌｉ（Ｎｉ０．８Ｃｏ０．１５Ａｌ０．０５）Ｏ２、Ｌｉ２ＭｎＯ３、シリコン、錫、Ｌｉ４Ｔｉ５Ｏ１２、グラファイト等を挙げることができる。活物質層に含まれる全成分に対する、活物質の割合も特に限定されるものではないが、通常、８０〜９８重量％である。
【００３６】
また、バインダーとは、活物質を結着するための結着剤であれば特に限定されるものではなく、従来公知のバインダーおよび今後開発されるバインダーのすべてが含まれる。バインダーは通常絶縁体である。バインダーの一例としては、これに限定されるものではないが、例えば、ポリフッ化ビニリデン、スチレンブタジエンラバー、ポリテトラフルオロエチレン、ポリアクリル酸等を挙げることができる。活物質層に含まれる全成分に対する、バインダーの割合も特に限定されるものではないが、通常、０．１〜５重量％である。
【００３７】
活物質層には、少なくとも、活物質とバインダーとが含まれていればよいが、その他の成分が含まれていてもよい。その他の成分としても、特に限定されるものではないが、例えば、導電助剤、増粘剤等を挙げることができる。導電助剤とは、活物質に電子を流しやすくするための物質であれば、特に限定されるものではない。導電助剤の一例としては、これらに限定されるものではないが、例えば、カーボンブラック、グラファイト、気相成長炭素繊維等を挙げることができる。活物質層に含まれる全成分に対する、導電助剤の割合も特に限定されるものではないが、通常、０〜１０重量％である。また、活物質層の厚みも特に限定されるものではないが、例えば、３０〜２００μｍであることがより好ましく、５０〜１５０μｍであることがさらに好ましい。
【００３８】
本発明において、評価の対象となる電極は、上記活物質層が、集電体上に形成されてなる電極であればよい。ここで、集電体とは、活物質から対極へ電子を伝えるための、導電性を有する膜状体または板状体であり、電極反応によって腐食されないものであれば特に限定されるものではない。かかる集電体としては、例えば、銅箔、アルミニウム箔等を挙げることができる。集電体の厚みも特に限定されるものではないが、例えば、５〜３０μｍであることがより好ましく、１０〜２０μｍであることがさらに好ましい。また、上記活物質層は、集電体上に形成されていればよく、集電体の片方の面上に形成されていても、集電体の両方の面上に形成されていてもよい。
【００３９】
上記電極がリチウムイオン電池用電極の正極である場合の一例として、例えば、活物質がＬｉＣｏＯ２であり、バインダーがポリフッ化ビニリデンであり、集電体がＡｌ箔であり、導電助剤がカーボンブラックである電極を挙げることができる。また、上記電極がリチウムイオン電池用電極の負極である場合の一例として、例えば、活物質がグラファイトであり、バインダーがポリフッ化ビニリデンまたはスチレンブタジエンラバーであり、集電体がＣｕ箔であり、導電助剤がカーボンブラックである電極を挙げることができる。
【００４０】
上記電極は、上記活物質等の構成材料の間に多数の空隙を有する。図１は、電極の空隙構造を示す模式図である。図１（ａ）には、活物質１の間に空隙２が存在している。なお、図１では、便宜上、活物質以外の材料（バインダー、導電助剤等）は省略している。空隙２は、実際に電極がリチウムイオン電池デバイスに適用されたときには、電解液で満たされ、リチウムイオン（Ｌｉ＋）の通り道となる。
【００４１】
図１（ｂ）は、図１（ａ）に比べ、圧密化された電極の空隙構造を示している。なお本明細書において、「圧密化」とは、電極の密度を増加させることを意味する。圧密化するための方法は特に限定されないが、例えば上記活物質、上記バインダーおよび上記その他の成分を分散媒に分散させたペーストまたはスラリーを、上記集電体に塗布し、乾燥させた後、ロールプレスする際の圧力を増加させることによって達成できる。
【００４２】
電極において空隙が多い場合、換言すれば密度が小さい場合、電解液が浸透しやすく、リチウムイオンが拡散しやすいという点では好ましい。しかし一方で活物質同士の導電性および容量が低下するおそれがある。これに対し、電極において空隙が少ない場合、換言すれば密度が大きい場合、活物質同士の導電性および容量は向上すると考えられるが、リチウムイオンの拡散が妨げられるおそれがある。従って、高性能な電極を開発するためには、電極の空隙構造と電池特性とのバランスをとる必要がある。
【００４３】
＜３次元画像の取得＞
本発明に係る電極の評価方法は、電極の３次元画像を取得する工程を含む。よって、電極内の空隙の分布および偏在状態を多面的に観察することができる。また、当該３次元画像に基づき、後述のように曲路率を算出すること、および、細線化された画像を得ること等ができる。
【００４４】
上記３次元画像を取得する方法は特に限定されないが、例えばＸ線ＣＴ、ＦＩＢ−ＳＥＭまたは電子線トモグラフィ等を用いる方法が挙げられる。これらの方法を用いて観察試料を観察すれば、電極の空隙の３次元的な立体像が得られるので、断面の観察からは得られない空隙の連結などに関する情報をも得ることができる。
【００４５】
Ｘ線ＣＴは、観察対象の物体を様々な方向からＸ線で撮影し、得られた断面画像をコンピューター処理により３次元的に構築することによって、内部構造を含めた物質の構造を可視化する手法である。観察する物体にＸ線を照射した場合、照射されたＸ線の一部は物体に吸収され、残りは透過する。これを投影しただけでは、物体のある断面の２次元像しか得られないが、物体を回転させ、様々な方向からの撮影することで３次元的な像の構築が可能となる。また、Ｘ線の吸収度合いは物体中に含まれる元素の種類、量により変化し、この変化から物体内部の元素分布についての情報を得ることもできる。
【００４６】
ＦＩＢ−ＳＥＭは、観察対象の物体に対して、ＦＩＢ（集束イオンビーム）による断続的な加工とＳＥＭ（走査型電子顕微鏡）による観察とを繰り返し、得られたＳＥＭ像を３次元的に構築することによって、内部構造を含めた物質の構造を可視化する手法である。
【００４７】
電子線トモグラフィは、観察対象の物体を様々な方向から透過型電子顕微鏡（ＴＥＭ）で撮影し、得られた断面画像をコンピューター処理により３次元的に構築することによって、内部構造を含めた物質の構造を可視化する手法である。
【００４８】
図２（ａ）および（ｂ）は、Ｘ線ＣＴによって取得された３次元画像のスライス像の一例である。図２（ａ）および（ｂ）において、(i)は電極の全体図を示し、(ii)は(i)のｘｙ平面に平行な断面図であり、(iii)は(i)のｘｚ平面に平行な断面図であり、(iv)は(i)のｙｚ平面に平行な断面図である。なお、図２（ａ）を白黒反転させた画像が図２（ｂ）である。このような３次元画像から関心領域（ＲＯＩ）を切り出し、後述するように空隙を２値化し、細線化を施せばよい。
【００４９】
＜金属の圧入＞
本発明に係る電極の評価方法は、上記電極の３次元画像を取得する工程の前に、電極の空隙に、融点が−４０℃以上１００℃以下の温度範囲である金属（例えば、水銀（融点：−３８．９℃）、セシウム（融点：２８．５℃）、ガリウム（融点：２９．７８℃）、ルビジウム（融点：３９．０℃））を圧入充填する圧入工程を含んでいてもよい。上記構成によれば、コントラストが高い画像を得ることができ、より正確な３次元画像を取得することができる。
【００５０】
圧入工程において電極の空隙に圧入充填する金属は、融点が−４０℃以上１００℃以下の温度範囲の金属であればよく、単体金属で融点が−４０℃以上１００℃以下のものの他、低融点合金のうち融点が−４０℃以上１００℃以下のものも用いることができる。このような金属としては、ガリウム、ウッド合金等のほか、ビスマス、カドミウム、インジウム、鉛、又はスズを特定の割合で混合した合金群より選択される金属であることが好ましく、ガリウムであることがより好ましい。
【００５１】
また、圧入工程において電極の空隙に充填する金属は、融点が−４０℃以上１００℃以下であればよいが、２５℃以上６０℃以下であることがより好ましい。これにより、室温環境下においても、金属の相状態を制御することが容易であり、電極の空隙により好適に金属を充填することができる。
【００５２】
圧入工程においては、上記金属が溶融した液体を電極の空隙に圧入充填してもよい。これにより、電極の空隙により精度よく金属を充填することができる。上記金属は、融点が−４０℃以上１００℃以下の温度範囲であるため、固体から液体及び液体から固体への相状態の制御が容易である。したがって、電極の空隙に圧入充填する際には、金属を融点以上の温度まで加熱させて液体状態にすれば、容易に充填することができる。
【００５３】
例えば、容器内部で溶融させて液体状態となった金属の中に、電極を沈めておき、真空ポンプ等を用いて容器内の空気を排気する。これにより電極内部の空気もあわせて排気される。そして、ガリウム等の金属および電極の入った容器をグリセリン等の圧力伝達物質の中に沈め、そのままの状態で油圧プレス等することにより電極の空隙に液体状態の金属を圧入する。これにより、電極の空隙内に金属を容易に充填することができる。
【００５４】
また、上述したような金属が圧入充填された電極を、金属の融点よりも低くなるように冷却する冷却工程をさらに包含してもよい。これにより、電極の空隙に充填された金属を固体化して、空隙内に固定することができる。
【００５５】
圧入工程においては、上述したような金属が溶融した液体を、１００ＭＰａ以下の圧力で、上記電極の空隙に圧入充填することが好ましい。これにより、電極の空隙への金属の充填を好適に行うことができる。また、金属を圧入充填するときの圧力は、５０ＭＰａ以上７０ＭＰａ以下であることがより好ましく、６０ＭＰａ以上７０ＭＰａ以下であることが最も好ましい。このように、金属圧入時の圧力を制御することによって、微細な空隙にまで確実に金属を充填することができるとともに、電極を変形させることがない。すなわち、電極を含む評価対象となる試料を好適に作製することができる。
【００５６】
また、電極の空隙に金属を圧入するときの温度は、圧入する金属の融点に応じて適宜設定されるが、例えば、圧入する金属の融点よりも２０〜３０℃高い温度であることが好ましい。これにより、電極を備えた試料を特に好適に作製することができる。なお、電極の空隙に金属を圧入する際には、金属の温度の低下を防ぐために、金属と同様に加熱した圧力伝達物質を利用してもよい。圧力伝達物質の例として、例えばグリセリン等が挙げられる。
【００５７】
また、上記金属の圧入充填は特に負極に対して行われることが好ましい。負極をＸ線ＣＴ等によって観察する場合、特にコントラストを得ることが難しい場合がある。このような場合、上記圧入工程を経ることによって、コントラストが高い画像を得ることができ、負極の空隙構造をより正確に把握することができる。
【００５８】
＜曲路率の算出＞
本発明に係る電極の評価方法は、上記３次元画像を２値化した後に細線化することによって、曲路率を算出する工程を含んでいる。よって、後述するように算出された曲路率と電池特性との関連性を評価すること等ができる。
【００５９】
図３（ａ）は電極の３次元画像から切り出された関心領域の一例を示しており、図３（ｂ）は細線化された空隙の画像の一例を示している。
【００６０】
上記曲路率の算出においては、２値化された画像データに基づき、細線化を行う。３次元画像を２値化および細線化する方法としては、例えば公知の画像処理ソフトを用いる方法が挙げられる。以下に細線化の一例を示す。
【００６１】
図４は、電極の空隙構造を示す模式図である。電極の３次元画像を２値化し、さらに空隙の中心を連続的に結んだ中心軸３（medial axis）を生成することによって、細線化が行われる。図４に示されるように、空隙における狭窄部（断面積が小さくなっている部分）をスロート（throat）４とし、スロートによって仕切られた複数の小部屋をノーダルポア（nordal pore）５ａ〜５ｄとした場合、中心軸３は空隙の細線化の結果として残った軸である。
【００６２】
本発明に係る電極の評価方法において、曲路率の算出方法は特に限定されないが、例えば下記式（１）によって曲路率を算出すればよい：
Ｔ＝ｆ／ｓ                  （１）
（式（１）において、Ｔは曲路率であり、ｆは対向する２つの面の間に存在する空隙を通過する経路であって当該対向する２つの面において開口部を有する経路の全長であり、ｓは上記対向する２つの面の間の距離または上記対向する２つの面の間に存在する空隙を通過する経路であって当該対向する２つの面において開口部を有する経路の当該開口部間の距離である）。
【００６３】
例えば図５のｘ軸方向における曲路率を算出する場合について説明する。図５は、本発明において３次元画像から切り出された直方体の一例を示す図である。図５において、ｚ軸に垂直な対向する２つの面を面（１）および面（２）とし、ｘ軸に垂直な対向する２つの面を面（３）および面（４）とし、ｙ軸に垂直な対向する２つの面を面（５）および面（６）とする。
【００６４】
図６は、図５に示す直方体のｘｚ平面に平行な断面図を示す。つまり、図６の一端は面（３）であり、もう一端は面（４）である。ここで、図６の断面図中の実線で示される曲線は面（３）と面（４）との間に存在する空隙を通過する経路を示している。当該経路は面（３）において開口部ａを有し、面（４）において開口部ｂを有する。つまり、上記実線で示される経路は、面（３）と面（４）との間に存在する空隙を介して、開口部ａおよびｂを結ぶ経路である。当該経路は、上記細線化によって抽出することができる。上記実線で示される経路の全長が上記式（１）のｆに対応する。一方、図６の断面図中の点線は、面（３）と面（４）とを結ぶ直線である。つまり、上記点線で示される直線の距離が上記式（１）のｓに対応する。ｚ軸方向およびｙ軸方向についても同様の方法によって曲路率を求めることができる。
【００６５】
図７は、図５に示す直方体のｘｚ平面に平行な断面図の別の一例を示す。対向する２つの面の間に存在する空隙を通過する経路は、図７中の開口部Ｃを一端とする経路のように、分岐する場合もある。そこで、曲路率を求める方法としては、以下の２つの例が挙げられる。
【００６６】
まず、第一の方法としては、全ての経路（all paths）について曲路率を求める方法が挙げられる。つまり、図７で言えば、Ａ−Ａ１、Ｂ−Ｂ１、Ｃ−Ｃ１、Ｃ−Ｃ２およびＣ−Ｃ３の全ての経路について曲路率を求める方法である。なお、例えば「Ａ−Ａ１」の経路とは、開口部Ａと開口部Ａ１とを結ぶ経路を意味する。
【００６７】
例えば、図８（ａ）に示すように面ｍと面ｎとの間に、開口部ｍ１から開口部ｎ１、開口部ｎ２および開口部ｎ３の３点に対して分岐している経路があるとする。この場合、ｍ１−ｎ１の経路については、面ｍと面ｎとの間に存在する空隙を介して開口部ｍ１と開口部ｎ１とを結ぶ経路の全長をｆ、開口部ｍ１と開口部ｎ１とを結ぶ直線距離をｓとして曲路率を算出する。同様に、ｍ１−ｎ２の経路については、面ｍと面ｎとの間に存在する空隙を介して開口部ｍ１と開口部ｎ２とを結ぶ経路の全長をｆ、開口部ｍ１と開口部ｎ２とを結ぶ直線距離をｓとして曲路率を算出する。また、ｍ１−ｎ３の経路については、面ｍと面ｎとの間に存在する空隙を介して開口部ｍ１と開口部ｎ３とを結ぶ経路の全長をｆ、開口部ｍ１と開口部ｎ３とを結ぶ直線距離をｓとして曲路率を算出する。
【００６８】
第二の方法としては、最短経路（shortest paths）について曲路率を求める方法が挙げられる。つまり、図７において開口部Ｃを一端とする３つの経路のうち、Ｃ−Ｃ２の経路が最短である場合、Ａ−Ａ１、Ｂ−Ｂ１およびＣ−Ｃ２の経路について曲路率を求める方法である。例えば、図８（ｂ）に示すように面ｍと面ｎとの間に、開口部ｍ１から開口部ｎ１、開口部ｎ２および開口部ｎ３の３点に対して分岐している経路があるとする。当該第二の方法においては、面ｍと面ｎとの間の直線距離をｓとして曲路率を算出する点で、上記第一の方法とは異なる。また、当該第二の方法においては、開口部ｍ１を一端とする経路の曲路率としては、ｍ１−ｎ１、ｍ１−ｎ２およびｍ１−ｎ３の経路の曲路率のうち、最小となる曲路率のみ（ここではｍ１−ｎ３の経路の曲路率）を採用する。
【００６９】
なお、曲路率は常に１以上の値を示す。曲路率が１であれば、直線経路であることを意味し、曲路率が１に近いほど、経路が直線に近いことを意味する。曲路率が大きいほど、経路が曲がりくねっていることを意味する。つまり、電極において曲路率はリチウムイオンの通り道がどの程度曲がりくねっているかを示している。
【００７０】
＜空隙構造と電池特性との関連付け＞
また、本発明に係る電極の評価方法は、上記曲路率と電池特性との関連性を評価する工程を含んでいる。よって、曲路率によって表された空隙構造と電池特性とを関連付けて評価し、電極の空隙構造と電池特性とのバランスをとるための判断材料を得ることができる。
【００７１】
上記電池特性の具体例としては、例えば容量維持率（負荷特性）、サイクル特性、保存特性等が挙げられる。本発明に係る電極の評価方法は、電極について電池特性を測定する工程を含んでいてもよい。容量維持率は、例えば後述の実施例に示す方法で測定することができる。サイクル特性は、例えば任意のサイクル数（例えば１００サイクル）で充放電を繰り返した場合の放電容量の変化によって示すことができる。また、保存特性は、例えば任意の期間、任意の温度で保存した場合の放電容量の変化によって示すことができる。
【００７２】
曲路率は、空隙の分布状態を数値として表したものである。従って、本発明に係る電極の評価方法によれば、例えば、電極について曲路率および容量維持率等を測定し、曲路率と容量維持率等との関連性を評価することによって、曲路率がどの程度の範囲の場合にどの程度の電池特性を示すのかを知ることができる。よって、曲路率がどの程度の範囲であれば電池特性が改善されるのかについて検討することができる。つまり、上記構成によれば、曲路率と電池特性との関連性に基づいて、電池特性を改善するために好適な空隙の分布状態を知るための判断材料を得ることができる。
【００７３】
本発明に係る電極の評価方法では、上記曲路率と電池特性との関連性を評価する工程において、上記曲路率と電池特性との相関性を判定してもよい。上記構成によれば、空隙構造と電池特性との間に存在する傾向をより明確に見出すことができる。上記相関性の判定は、例えば、曲路率と容量維持率等の電池特性とをそれぞれ横軸および縦軸としたグラフとして可視化し、当該グラフから相関性を読み取ることによって行われてもよい。また上記相関性の判定は、相関係数の算出等の統計的な処理によって行われてもよい。
【００７４】
本発明に係る電極の評価方法は、上記曲路率と電池特性との関連性を、異なる密度の電極間において比較する工程を含んでいてもよい。上記構成によれば、圧密化による空隙構造および電池特性に対する影響を評価することができる。よって、電極をどの程度圧密化すれば、空隙構造を変化させることができ、電池特性を改善することができるのかを検討することができる。
【００７５】
また、本発明に係る電極の評価方法は、上記曲路率と電池特性との関連性を、正極と負極とにおいて比較する工程を含んでいてもよい。上記構成によれば、正極および負極における、空隙構造と電池特性との関連性の違いを検討することができる。
【００７６】
さらに、本発明に係る電極の評価方法では、正極および負極のそれぞれに関し、異なる密度の電極間において上記曲路率と電池特性との関連性を比較してもよい。上記構成によれば、正極と負極との間における、圧密化による空隙構造および電池特性への影響の違いを評価することができる。例えば、後述の実施例では、正極においては圧密化による空隙構造の変化は小さいのに対し、負極においては圧密化による空隙構造の変化が大きいことが示されている。
【００７７】
＜細線化画像の取得＞
本発明に係る電極の評価方法では、上記細線化によって、図３（ｂ）に示すような空隙の中心軸によって表された画像を取得する工程を含んでいてもよい。本明細書においては、空隙の中心軸によって表された画像、換言すれば細線化された空隙の画像を「細線化画像」とも称する。細線化画像は立体的な空隙構造を可視化した画像である。また、細線化画像は曲路率を反映した図であるとも言える。
【００７８】
また、当該細線化画像は、対向する２つの面の間に存在する空隙を通過する経路であって当該対向する２つの面において開口部を有する経路の中心軸を可視化したデータとして取得されてもよい。
【００７９】
例えば図５を用いて説明すれば、上記細線化画像は、対向する２つの面の間に存在する空隙を通過する経路であって、ｘ軸に垂直な対向する２つの面（面（３）および面（４））に開口部を有する経路（ｘ軸方向の経路）、ｙ軸に垂直な対向する２つの面（面（５）および面（６））に開口部を有する経路（ｙ軸方向の経路）、および／またはｚ軸に垂直な対向する２つの面（面（１）および面（２））に開口部を有する経路（ｚ軸方向の経路）の中心軸を可視化したデータとして表されてもよい。
【００８０】
上記曲路率と電池特性との関連性の評価は、上述した細線化画像を参照して行われてもよい。上記細線化画像は、空隙の分布状態を示している。従って、例えば、電極について細線化画像を取得するとともに、容量維持率等を測定し、細線化画像と容量維持率等との関連性を評価することによって、どのような空隙構造の場合にどの程度の電池特性を示すのかを知ることができる。よって、空隙がどのように分布していれば電池特性が改善されるのかについて検討することができる。つまり、上記構成によれば、細線化画像と電池特性との関連性に基づいて、電池特性を改善するために好適な空隙の分布状態を知るための判断材料を得ることができる。
【００８１】
〔電極の製造方法〕
本発明に係る電極の製造方法は、本発明に係る電極の評価方法によって評価された曲路率と電池特性との関連性に基づいて、電極の曲路率を調整するものである。上記構成によれば、本発明に係る電極の評価方法によって見出された空隙構造と電池特性との関連性に基づいて、電池特性を改善させるために好適な密度を選択し、電極を製造することができる。なお、上述の〔電極の評価方法〕において既に説明した項目については、説明を省略する。
【００８２】
上記電極自体の製造方法は、特に限定されるものではないが、例えば、上述の活物質、バインダーおよびその他の成分を分散媒に分散させたペーストまたはスラリーを、集電体に塗布し、乾燥することにより製造することができる。
【００８３】
電極の曲路率を調整するための方法も特に限定されない。例えば上述の活物質、バインダーおよびその他の成分を分散媒に分散させたペーストまたはスラリーを、集電体に塗布し、乾燥させた後、ロールプレスする際の圧力を変化させて電極の密度を調整することによって、電極の曲路率を調整することができる。なお、特に電極の密度を増加させる場合に上述のように「圧密化」と称する。
【００８４】
本発明に係る電極の製造方法では、例えば本発明に係る電極の評価方法によって曲路率と電池特性との間に見出された傾向に基づいて、電池特性を改善させるために好適な密度を選択し、電極を製造することができる。例えば、本発明に係る電極の製造方法では、本発明に係る電極の評価方法によって曲路率と容量維持率との間に相関性が見出された場合に、高レートにおける容量維持率が７０％以上１００％以下となるように、曲路率を１．１以上１．５以下に調整してもよい。また、密度と曲路率との間に相関性が見出された場合、曲路率を上記範囲内にするために正極の密度を２．５ｇ／ｃｍ３以上３．０ｇ／ｃｍ３以下、負極の密度を１．０ｇ／ｃｍ３以上１．５ｇ／ｃｍ３にコントロールしてもよい。負極の密度を１．０ｇ／ｃｍ３以上１．５ｇ／ｃｍ３以下にコントロールするために、例えばロールプレスする際の加重を１．０ｔ以上３．０ｔ以下としてもよい。
【００８５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【実施例】
【００８６】
以下に本発明の実施例を説明するが、本発明の趣旨を逸脱しない限り、本発明はこれら実施例に限定されるものではない。
【００８７】
〔実施例１〕
＜電極試料の作製＞
活物質としてＬｉ（Ｎｉ１／３Ｃｏ１／３Ｍｎ１／３）Ｏ２１００部と、導電助剤として黒鉛粉末３部およびアセチレンブラック（ＡＢ）３部と、バインダーとしてポリフッ化ビニリデン（ＰＶＤＦ）３部とをＮ−メチルピロリドン（ＮＭＰ）を用いてペーストとし、厚み２０μｍのＡｌ箔の片面に塗工を行い、乾燥後ロールプレスして正極板とした。当該正極板を正極Ａとする。正極Ａの活物質層の厚みは７６μｍ、密度は２．９ｇ／ｃｍ３であった。
【００８８】
また、同様に作製した正極板を更に圧密化したものを正極Ｂとする。正極Ｂの活物質層の厚みは６０μｍ、密度は３．３ｇ／ｃｍ３であった。
【００８９】
正極ＡおよびＢをそれぞれ幅約１ｍｍ、長さ約５ｍｍに切断し、測定試料とした。
【００９０】
＜３次元画像測定＞
作製した測定試料について、大型放射光施設ＳＰｒｉｎｇ−８  ＢＬ４７ＸＵにてＸ線ＣＴ測定を実施した。入射Ｘ線のエネルギーは２５ｋｅＶに設定した。
【００９１】
Ｘ線ＣＴ測定によって得られた３次元画像を図９に示す。図９（ａ）は正極Ａの３次元画像を示し、図９（ｂ）は正極Ｂの３次元画像を示す。当該３次元画像中の明るい領域は活物質を示し、暗い領域はバインダーおよび空隙等を示している。図９（ａ）および（ｂ）を比較すると、正極Ａと正極Ｂとでは空隙構造の変化は少ない。
【００９２】
＜画像解析＞
３次元画像解析ソフト（ＥｘＦａｃｔ Ａｎａｌｙｓｉｓ、日本ヴィジュアルサイエンス社製）を用いてＸ線ＣＴ画像から細線化によって曲路率等を算出した。なお、画像解析はＸ線ＣＴ画像を１５０×１５０×１５０ボクセルに区切って行った。
【００９３】
図１０および１１はそれぞれ、正極ＡおよびＢにおける曲路率の分布を表している。図１０および１１の各グラフにおいて、左側（紙面下側）の縦軸は確率密度、右側（紙面上側）の縦軸は累積確率、横軸は曲路率を示している。また、図１０および１１において、点は確率密度、曲線は累積確率を表している。図１０および１１において、（ａ）はｘ軸方向、（ｂ）はｙ軸方向、（ｃ）はｚ軸方向における全ての経路についての結果を示している。また、図１０および１１において、（ｄ）はｘ軸方向、（ｅ）はｙ軸方向、（ｆ）はｚ軸方向における最短経路についての結果を示している。ｘ軸方向における経路とは、ｘ軸に垂直な対向する２つの面の間に存在する空隙を通過する経路であって当該対向する２つの面において開口部を有する経路である。ｙ軸方向における経路とは、ｙ軸に垂直な対向する２つの面の間に存在する空隙を通過する経路であって当該対向する２つの面において開口部を有する経路である。ｚ軸方向における経路とは、ｚ軸に垂直な対向する２つの面の間に存在する空隙を通過する経路であって当該対向する２つの面において開口部を有する経路である。
【００９４】
図１２（ａ）〜（ｄ）は正極Ａにおける経路の細線化画像であり、図１２（ｅ）〜（ｈ）は正極Ｂにおける経路の細線化画像である。図１２（ａ）および（ｅ）は全方向、図１２（ｂ）および（ｆ）はｘ軸方向、図１２（ｃ）および（ｇ）はｙ軸方向、図１２（ｄ）および（ｈ）はｚ軸方向における経路を可視化した図である。図１２（ｂ）〜（ｄ）および（ｆ）〜（ｈ）の間の矢印は、ｘ軸、ｙ軸およびｚ軸の方向を指す。正極ＡおよびＢにおける経路を比較すると、圧密化による影響は少ないことがわかる。正極においては圧密化による活物質の変形が少ないため、圧密化後もある程度の空隙が確保されると考えられる。
【００９５】
〔実施例２〕
＜電極試料の作製＞
活物質として人造黒鉛１００部と、バインダーとしてスチレンブタジエンラバー（ＳＢＲ）１．５部と、増粘剤としてカルボキシメチルセルロース（ＣＭＣ）１．１部とを水を用いてペーストとし、厚み２０μｍのＣｕ箔の片面に塗工を行い、乾燥後ロールプレスして負極板とした。当該負極板を負極Ａとする。負極Ａの活物質層の厚みは１０９μｍ、密度は１．１ｇ／ｃｍ３であった。
【００９６】
また、同様に作製した負極板を更に圧密化したものを負極Ｂとする。負極Ｂの活物質層の厚みは７９μｍ、密度は１．７ｇ／ｃｍ３であった。
【００９７】
負極ＡおよびＢの空隙に溶解したＧａを圧入し、冷却してＧａを凝固させた後、それぞれ幅約１ｍｍ、長さ約５ｍｍに切断し、測定試料とした。
【００９８】
＜３次元画像測定＞
作製した測定試料について、大型放射光施設ＳＰｒｉｎｇ−８  ＢＬ４７ＸＵにてＸ線ＣＴ測定を実施した。入射Ｘ線のエネルギーは３０ｋｅＶに設定した。
【００９９】
Ｘ線ＣＴ測定によって得られた３次元画像を図１３に示す。図１３（ａ）は負極Ａの３次元画像を示し、図１３（ｂ）は負極Ｂの３次元画像を示す。当該３次元画像中の暗い領域は活物質およびバインダーを示し、明るい領域は空隙等を示している。図１３（ａ）および（ｂ）を比較すると、負極Ａに比べて負極Ｂのほうが明るい領域が少なく、圧密化によるＧａの圧入状態に有意差が認められる。
【０１００】
＜画像解析＞
３次元画像解析ソフト（ＥｘＦａｃｔ Ａｎａｌｙｓｉｓ、日本ヴィジュアルサイエンス社製）を用いてＸ線ＣＴ画像から細線化によって曲路率等を算出した。なお、画像解析はＸ線ＣＴ画像を１５０×１５０×１５０ボクセルに区切って行った。
【０１０１】
図１４および１５はそれぞれ、負極ＡおよびＢにおける曲路率の分布を表している。図１４および１５の各グラフにおいて、左側（紙面下側）の縦軸は確率密度、右側（紙面上側）の縦軸は累積確率、横軸は曲路率を示している。また、図１４および１５において、点は確率密度、曲線は累積確率を表している。図１４および１５において、（ａ）はｘ軸方向、（ｂ）はｙ軸方向、（ｃ）はｚ軸方向における全ての経路についての結果を示している。また、図１４および１５において、（ｄ）はｘ軸方向、（ｅ）はｙ軸方向、（ｆ）はｚ軸方向における最短経路についての結果を示している。
【０１０２】
図１６（ａ）〜（ｄ）は負極Ａにおける経路を可視化した図であり、図１６（ｅ）〜（ｈ）は負極Ｂにおける経路を可視化した図である。図１６（ａ）および（ｅ）は全方向、図１６（ｂ）および（ｆ）はｘ軸方向、図１６（ｃ）および（ｇ）はｙ軸方向、図１６（ｄ）および（ｈ）はｚ軸方向における経路を可視化した図である。図１６（ｂ）〜（ｄ）および（ｆ）〜（ｈ）の間の矢印は、ｘ軸、ｙ軸およびｚ軸の方向を指す。負極ＡおよびＢにおける経路を比較すると、特にｚ軸方向において圧密化による影響が大きいことがわかる。
【０１０３】
〔正極および負極の結果の比較〕
表１は実施例１および２の結果をまとめたものである。
【０１０４】
【表１】
2015041434.tif 000002
【０１０５】
なお、空隙率は、活物質、バインダーおよび導電助剤等の密度および組成比、ならびに電極の厚みおよび重量から算出した。また、容量維持率としては、充放電装置を用いて０．２Ｃおよび３Ｃにて放電を行って放電容量を求め、以下の式（２）によって３Ｃ容量維持率を算出した。
３Ｃ容量維持率（％）＝（３Ｃの放電容量／０．２Ｃの放電容量）×１００    （２）
表１から、正極においては、負極に比べて圧密化による空隙率の変化が小さく、ｘ、ｙおよびｚのいずれの方向においても圧密化による曲路率の変化が小さいことがわかる。そのため、正極においては、電解液の浸透性およびリチウムイオン伝達性に対する圧密化の影響は比較的小さいと推定される。
【０１０６】
図１７はｚ軸方向の全ての経路における空隙率と曲路率との関連性を示す図である。図１７（ａ）は正極、図１７（ｂ）は負極における結果を示している。図１７からも、正極では圧密化による空隙率および曲路率の変化が小さいのに対し、負極では圧密化によって空隙率および曲路率が大きく変化することがわかる。
【０１０７】
図１８はｚ軸方向の全ての経路における３Ｃ容量維持率と曲路率との相関を示す図である。図１８（ａ）は正極、図１８（ｂ）は負極における結果を示している。図１８（ａ）によれば、圧密化による３Ｃ容量維持率の変化が見られるものの、曲路率の変化は小さいことがわかる。よって、正極においては曲路率の変化に伴う負荷特性への影響は小さいと考えられる。従って、正極においてはさらに圧密化を進め容量密度を向上させることが可能である。
【０１０８】
図１８（ｂ）によれば、圧密化によって曲路率が大きくなるとともに、３Ｃ容量維持率が大きくなっていることがわかる。上述したように、圧密化によって空隙が少なくなればリチウムイオンの通り道が少なくなり、通常、負荷特性は悪くなると考えられる。しかし、実施例２においては、圧密化によって活物質間の導電性が良好となり、相対的な電子伝導性の向上により、負荷特性が改善されていると考えられる。
【産業上の利用可能性】
【０１０９】
本発明によれば、電極の空隙構造と電池特性とを関連付けて評価することができる。それゆえ、高性能な電池の開発に重要な電極を作製する条件を見つける上で非常に有効である。従って、本発明に係る電極の評価方法および製造方法は、種々の電池製造工業の分野において非常に有用である。
【符号の説明】
【０１１０】
１  活物質
２  空隙
３  中心軸
４  スロート
５ａ、５ｂ、５ｃ、５ｄ  ノーダルポア
【図１】
2015041434.tif 000003
【図４】
2015041434.tif 000004
【図５】
2015041434.tif 000005
【図６】
2015041434.tif 000006
【図７】
2015041434.tif 000007
【図８】
2015041434.tif 000008
【図１０】
2015041434.tif 000009
【図１１】
2015041434.tif 000010
【図１２】
2015041434.tif 000011
【図１４】
2015041434.tif 000012
【図１５】
2015041434.tif 000013
【図１６】
2015041434.tif 000014
【図１７】
2015041434.tif 000015
【図１８】
2015041434.tif 000016
【図２】
2015041434.tif 000017
【図３】
2015041434.tif 000018
【図９】
2015041434.tif 000019
【図１３】
2015041434.tif 000020
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
活物質とバインダーとを含む活物質層が、集電体上に形成されてなる電極の評価方法であって、
上記電極の３次元画像を取得する工程と、
上記３次元画像を２値化した後に細線化することによって、曲路率を算出する工程と、
電極の密度または活物質の粒子径を変更した場合の曲路率の変化と電池特性の変化とを比較する工程と、を含み、
上記電池特性は、容量維持率、サイクル特性または保存特性であり、
上記曲路率は、下記式（１）によって求められることを特徴とする電極の評価方法：
Ｔ＝ｆ／ｓ                  （１）
（式（１）において、Ｔは曲路率であり、ｆは対向する２つの面の間に存在する空隙を通過する経路であって当該対向する２つの面において開口部を有する経路の全長であり、ｓは上記対向する２つの面の間の距離または上記対向する２つの面の間に存在する空隙を通過する経路であって当該対向する２つの面において開口部を有する経路の当該開口部間の距離である）。
【請求項２】
上記電極の３次元画像を取得する工程の前に、上記電極の空隙に、融点が−４０℃以上１００℃以下の温度範囲である金属を圧入充填する圧入工程を含むことを特徴とする請求項１に記載の電極の評価方法。
【請求項３】
上記電極について電池特性を測定する工程を含むことを特徴とする請求項１または２に記載の電極の評価方法。
【請求項４】
上記電池特性は容量維持率であることを特徴とする請求項１〜３のいずれか１項に記載の電極の評価方法。
【請求項５】
電極の密度または活物質の粒子径を変更した場合の曲路率の変化と電池特性の変化とを比較する工程において、曲路率が増加した場合に容量維持率が増加するか否かを決定することを特徴とする請求項４に記載の電極の評価方法。
【請求項６】
上記電極の３次元画像は、Ｘ線ＣＴ、ＦＩＢ−ＳＥＭまたは電子線トモグラフィによって取得された画像であることを特徴とする請求項１〜５のいずれか１項に記載の電極の評価方法。
【請求項７】
上記電極は、正極および負極のうちの少なくとも一方を包含していることを特徴とする請求項１〜６のいずれか１項に記載の電極の評価方法。
【請求項８】
上記比較は、電極の密度を変更した場合の曲路率の変化と電池特性の変化との比較であることを特徴とする請求項１〜７のいずれか１項に記載の電極の評価方法。
【請求項９】
上記曲路率の変化と上記電池特性の変化との比較を、正極と負極とにおいて行うことを特徴とする請求項１〜８のいずれか１項に記載の電極の評価方法。
【請求項１０】
細線化された空隙の画像を取得する工程をさらに含むことを特徴とする請求項１〜９のいずれか１項に記載の電極の評価方法。
【請求項１１】
活物質とバインダーとを含む活物質層が、集電体上に形成されてなる電極の製造方法であって、
請求項１〜１０のいずれか１項に記載の電極の評価方法による曲路率の変化と電池特性の変化との比較結果に基づいて、電極の密度または活物質の粒子径を変更することによって、電極の曲路率を調整することを特徴とする電極の製造方法。